(57)【要約】【課題】レーザー印字性（視認性）、耐ブロッキング性、接着性、およびラミネート強度を十分に備えたレーザーマーキング用インキ組成物を提供すること。【解決手段】バインダー樹脂、白色顔料、および有機溶剤を含み、前記バインダー樹脂が、ポリウレタン樹脂とセルロース誘導体を含み、前記セルロース誘導体が、低級アシル基置換体セルロース誘導体および／または低級アルキル置換体セルロース誘導体であり、前記白色顔料は、平均粒子径が０．２６μｍ以下の酸化チタンであるレーザーマーキング用インキ組成物。【選択図】なし【特許請求の範囲】
【請求項１】
バインダー樹脂、白色顔料、および有機溶剤を含み、
前記バインダー樹脂が、ポリウレタン樹脂とセルロース誘導体を含み、
前記セルロース誘導体が、低級アシル基置換体セルロース誘導体および／または低級アルキル置換体セルロース誘導体であり、
前記白色顔料は、平均粒子径が０．２６μｍ以下の酸化チタンであることを特徴とするレーザーマーキング用インキ組成物。
【請求項２】
前記白色顔料は、平均粒子径が０．２２μｍ以上の酸化チタンであることを特徴とする請求項１記載のレーザーマーキング用インキ組成物。
【請求項３】
前記ポリウレタン樹脂と前記セルロース誘導体の質量比（ポリウレタン樹脂／セルロース誘導体）が６０／４０〜９５／５であることを特徴とする請求項１または２記載のレーザーマーキング用インキ組成物。
【請求項４】
前記ポリウレタン樹脂が、ジイソシアネート化合物、ジオール化合物、鎖伸長剤、および反応停止剤を反応して得られるポリウレタン樹脂であることを特徴とする請求項１〜３のいずれかに記載のレーザーマーキング用インキ組成物。
【請求項５】
グラビア印刷インキ組成物、またはフレキソ印刷インキ組成物であることを特徴とする請求項１〜４のいずれかに記載のレーザーマーキング用インキ組成物。
【請求項６】
請求項１〜５のいずれかに記載のレーザーマーキング用インキ組成物から形成されることを特徴とするレーザーマーキング用インキ層。
【請求項７】
請求項６記載のレーザーマーキング用インキ層の片面に支持体フィルムが設けられており、かつ前記インキ層の他面に基材が設けられていることを特徴とする積層体。
【請求項８】
請求項７記載の積層体に、レーザー光を照射することを特徴とするレーザーマーキング方法。
【発明の詳細な説明】
【技術分野】
【０００１】
本発明は、レーザーマーキング用インキ組成物、レーザーマーキング用インキ層、積層体、レーザーマーキング方法に関する。
【背景技術】
【０００２】
飲料缶、飲料容器、食品容器、医薬品包装などの各種の包装材料には、製造ロット番号、製造年月日、内容物の消費期限、賞味期限などの各種トレーサビリティーの可変情報の印字あるいはマーキングが必要とされる。マーキング方法としては、レーザーマーキング方式が、ホットスタンプ方式やインクジェット方式と比較して、印字あるいやマーキングの剥離や消えが無く、改ざん防止によるトレーサビリティーの確立に有効であることが知られている。
【０００３】
レーザーマーキング方式に使用できるインキ組成物としては、ＹＶＯ４レーザー光（１０６４ｎｍ）などの波長域に吸収帯があるレーザー光吸収剤を含むレーザーマーキング用インキ組成物が開示されている（特許文献１〜４）。
【先行技術文献】
【特許文献】
【０００４】
【特許文献１】特開２０１０−４７６８１号公報
【特許文献２】特開２００９−１３７２６１号公報
【特許文献３】特開２００９−８３１８５号公報
【特許文献４】特開２００７−５５１１０号公報
【発明の概要】
【発明が解決しようとする課題】
【０００５】
一方、上記のようなＹＶＯ４レーザー光（１０６４ｎｍ）などの波長域よりも短い波長域（紫外線領域）を有するＵＶレーザー光（３５５ｎｍ）は、レーザー光の照射による熱ストレスが少ないなどの観点から、次世代のレーザーマーキング方式のレーザー光として期待されている。
【０００６】
上記の特許文献で開示されたレーザーマーキング用インキ組成物は、ＹＶＯ４レーザー光などの照射により、一定のレーザー印字性（視認性）を有するが、ＵＶレーザー光によるレーザーマーキング方式のレーザーマーキング用インキ組成物としては、レーザー印字性（視認性）が不十分であった。
【０００７】
さらに、レーザーマーキング用インキ組成物としては、印刷物の生産性を考慮して、当該インキ組成物の印刷面（インキ層）と非印刷面が接着（ブロッキング）しないような耐ブロッキング性が要求される。加えて、レーザーマーキング用インキ組成物は、印刷面（インキ層）の支持体フィルムに対する接着性を有し、かつ、印刷面（インキ層）に接着剤などを介して樹脂フィルムを貼合して積層する加工法（ドライラミネート加工法ともいう）におけるラミネート強度を有するインキ組成物が切望されている。
【０００８】
このように、上記のレーザー印字性（視認性）、耐ブロッキング性、接着性、およびラミネート強度を十分に備えたレーザーマーキング用インキ組成物は未だ見出されていないのが現状であった。
【０００９】
本発明は、上記の実情に鑑みてなされたものであり、レーザー印字性（視認性）、耐ブロッキング性、接着性、およびラミネート強度を十分に備えたレーザーマーキング用インキ組成物を提供することを目的とする。
【課題を解決するための手段】
【００１０】
すなわち、本発明は、バインダー樹脂、白色顔料、および有機溶剤を含み、前記バインダー樹脂が、ポリウレタン樹脂とセルロース誘導体を含み、前記セルロース誘導体が、低級アシル基置換体セルロース誘導体および／または低級アルキル置換体セルロース誘導体であり、前記白色顔料は、平均粒子径が０．２６μｍ以下の酸化チタンであることを特徴とするレーザーマーキング用インキ組成物、に関する。
【００１１】
また、本発明のレーザーマーキング用インキ組成物は、前記白色顔料は、平均粒子径が０．２２μｍ以上の酸化チタンであることが好ましい。
【００１２】
また、本発明は、前記レーザーマーキング用インキ組成物から形成されることを特徴とするレーザーマーキング用インキ層、に関する。
【００１３】
また、本発明は、前記レーザーマーキング用インキ層の片面に支持体フィルムが設けられており、かつ前記インキ層の他面に基材が設けられていることを特徴とする積層体、に関する。
【００１４】
また、本発明は、前記積層体に、レーザー光を照射することを特徴とするレーザーマーキング方法、に関する。
【発明の効果】
【００１５】
本発明のレーザーマーキング用インキ組成物における効果の作用メカニズムの詳細は不明な部分があるが、以下のように推定される。ただし、本発明は、この作用メカニズムに限定して解釈されなくてもよい。
【００１６】
本発明のレーザーマーキング用インキ組成物は、バインダー樹脂、白色顔料、および有機溶剤を含み、前記バインダー樹脂が、ポリウレタン樹脂とセルロース誘導体を含み、前記セルロース誘導体が、低級アシル基置換体セルロース誘導体および／または低級アルキル置換体セルロース誘導体であり、前記白色顔料は、平均粒子径が０．２６μｍ以下の酸化チタンである。前記酸化チタンは、平均粒子径が小さいほど、比表面積が大きくなるため、ＵＶレーザー光（３５５ｎｍ）などの短波長域（紫外線領域）を有するレーザー光を効率よく吸収し、インキ層に含まれる前記酸化チタンの周囲のバインダー樹脂を炭化し発色（変色）させることができることから、本発明のレーザーマーキング用インキ組成物は、レーザー印字性（視認性）に優れるものと推定される。また、本発明のレーザーマーキング用インキ組成物は、前記酸化チタンを、ポリウレタン樹脂とセルロース誘導体（低級アシル基置換体セルロース誘導体および／または低級アルキル置換体セルロース誘導体）を含むバインダー樹脂に配合することにより、耐ブロッキング性、接着性、およびラミネート強度をバランスよく有する。
【００１７】
また、本発明は、前記酸化チタンの平均粒子径が０．２２μｍ以上であることにより、レーザーマーキング用インキ組成物をグラビア印刷などの印刷方式を適用した際の、良好なドクター切れ性を有する。
【発明を実施するための形態】
【００１８】
本発明のレーザーマーキング用インキ組成物は、バインダー樹脂、白色顔料、および有機溶剤を含む。
【００１９】
＜バインダー樹脂＞
本発明のバインダー樹脂は、ポリウレタン樹脂とセルロース誘導体を含み、前記セルロース誘導体が、低級アシル基置換体セルロース誘導体および／または低級アルキル置換体セルロース誘導体である。
【００２０】
前記ポリウレタン樹脂は、分子中に２個以上のウレタン結合を有する樹脂であり、特に制限なく使用できるが、例えば、ジイソシアネート化合物、ジオール化合物、鎖伸長剤、および反応停止剤を反応して得られる（ジイソシアネート化合物とジオール化合物を反応させて得られたウレタンプレポリマーに、さらに、鎖伸長剤および反応停止剤を反応させて得られる）ポリウレタン樹脂などが挙げられる。前記ポリウレタン樹脂は、少なくとも１種を用いればよく、２種以上を組み合わせて用いることができる。
【００２１】
前記ジイソシアネート化合物としては、例えば、ヘキサメチレンジイソシアネート、２，２，４−トリメチルヘキサメチレンジイソシアネートなどの脂肪族ジイソシアネート化合物；イソホロンジイソシアネート、水添キシリレンジイソシアネートなどの脂環族ジイソシアネート化合物；キシリレンジイソシアネート、α，α，α’，α’−テトラメチルキシリレンジイソシアネートなどの芳香脂肪族ジイソシアネート化合物；トルイレンジイソシアネート、ジフェニルメタンジイソシアネートなどの芳香族ジイソシアネート化合物などが挙げられる。これらの中でも、反応の制御が簡単で、得られるポリウレタン樹脂の性能のバランスが良好である観点から、脂環族または芳香脂肪族ジイソシアネート化合物が好ましく、特に、イソホロンジイソシアネート、α，α，α’，α’−テトラメチルキシリレンジイソシアネートが好ましい。前記ジイソシアネート化合物は、少なくとも１種を用いればよく、２種以上を組み合わせて用いることができる。
【００２２】
前記ジオール化合物としては、例えば、ポリエステルジオール化合物、ポリエーテルジオール化合物、ポリカーボネート化合物、ポリブタジエングリコール化合物などの高分子ジオールなどが挙げられる。ジオール化合物は、少なくとも１種を用いればよく、２種以上を組み合わせて用いることができる。
【００２３】
前記ジオール化合物の数平均分子量は、良好な皮膜特性を有するレーザーマーキング用インキ層が得られる観点から、４００以上が好ましく、１，０００以上がより好ましい。また、ジオール化合物の数平均分子量は、ジイソシアネート化合物との反応性を高める観点から、１０，０００以下が好ましく、６，０００以下がより好ましい。
【００２４】
前記ポリエステルジオール化合物としては、例えば、低分子ジオール成分（エチレングリコール、１，３−プロパンジオール、１，４−ブタンジオールなどの直鎖状グリコール類；１，２−プロパンジオール、ネオペンチルグリコール、３−メチル−１，５−ペンタンジオール、２，４−ジエチル−１，５−ペンタンジオールなどの分岐グリコール類；ジエチレングリコール、トリエチレングリコールなどのエーテル系ジオール類）と、ジカルボン酸成分（コハク酸、アジピン酸、マレイン酸などの飽和および不飽和脂肪族ジカルボン酸類；フタル酸などの芳香族ジカルボン酸類）を反応させて得られるものなどが挙げられる。
【００２５】
前記ポリエーテルジオール化合物としては、例えば、環状エステル化合物（ラクトンなど）を開環反応させて得られるポリエステルジオール化合物、あるいはジオール化合物（（ポリ）アルキレングリコール化合物、ビスフェノールなど）にオキシアルキレン（酸化エチレン、酸化プロピレンなど）やテトラヒドロフランなどを重付加させて得られるポリエーテルジオール化合物などが挙げられる。
【００２６】
前記ジオール化合物は、インキ諸物性の観点から、ポリエステルジオールやポリエーテルジオールが好ましい。
【００２７】
前記鎖伸長剤は、分子内にイソシアネート基との反応可能な官能基（アミノ基、水酸基など）を２つ以上有する化合物が利用できる。分子内にアミノ基を２つ以上含有化合物としては、例えば、１級アミノ基を２つ有するジアミン類（エチレンジアミン、１，３−プロピレンジアミン、１，４−ブチレンジアミン、ヘキサメチレンジアミン、イソホロンジアミンなど）、１級アミノ基と２級アミノ基を１つずつ有するジアミン類（２−エチルアミノエチルアミンなど）、１級アミノ基を２つと２級アミノ基を１つ以上有するポリアミン類（ジエチレントリアミン、トリエチレンテトラミンなど）などが挙げられる。また、分子内に水酸基を２つ以上含有する水酸基含有化合物としては、低分子ジオール類（エチレングリコール、プロピレングリコール、ブチレングリコール、ジエチレングリコール、トリエチレングリコールなど）などが挙げられる。さらに、分子内にアミノ基を２つと水酸基を１つ有する化合物としては、例えば、アミノエチルエタノールアミン、アミノプロピルエタノールアミンなど、上記１級アミノ基を２つ有するジアミン類にエチレンオキサイドの１モル付加物などが挙げられる。前記鎖伸長剤は、少なくとも１種を用いればよく、２種以上を組み合わせて用いることができる。
【００２８】
前記鎖伸長剤は、ポリウレタン樹脂の分子内に水酸基やアミノ基などの官能基を導入する観点から、アミノ基、水酸基などの官能基を３つ以上有する化合物を用いることができる。前記アミノ基、水酸基などの官能基を３つ以上有する化合物としては、グリセリン、アミノエチルエタノールアミンなどが挙げられる。
【００２９】
前記反応停止剤は、分子内にイソシアネート基との反応可能な官能基（アミノ基、水酸基など）を１つ以上有する化合物が利用でき、具体的には、モノアルコール類（メタノール、エタノールなど）、モノアミン類（ｎ−ブチルアミン、ジ−ｎ−ブチルアミンなど）、分子内にアミノ基と水酸基と１つずつ有するアルカノールアミン類（モノエタノールアミン、エチルエタノールアミン、ジエタノールアミン）などが挙げられる。また、前記反応停止剤としては、前記鎖伸長剤として挙げた化合物も利用できる。反応停止剤は、ポリウレタン樹脂の分子内に水酸基やアミノ基などの官能基を導入する観点から、前記分子内にアミノ基と水酸基と１つずつ有するアルカノールアミン類や、前記鎖伸長剤として例示した、１級アミノ基を２つ有するジアミン類や、低分子ジオール類を用いることができる。前記反応停止剤は、少なくとも１種を用いればよく、２種以上を組み合わせて用いることができる。
【００３０】
前記ジイソシアネート化合物とジオール化合物を反応させて得られるウレタンプレポリマーの製造において、ジイソシアネート化合物のＮＣＯとジオール化合物のＯＨの当量比（ジイソシアネート化合物のＮＣＯの当量／ジオール化合物のＯＨの当量）は、１．３〜３で反応させることが好ましく、１．５〜２で反応させることがより好ましい。
【００３１】
前記鎖伸長剤は、前記プレポリマーの残存するイソシアネート基に対して、０．５〜０．９５当量程度の範囲で反応させることが好ましい。また、前記反応停止剤は、鎖伸長後のポリウレタン樹脂１モルに対して、２モル程度の比率で反応させることが好ましい。
【００３２】
前記ポリウレタン樹脂の重量平均分子量は、５，０００〜５０，０００であることが好ましく、１０，０００〜３０，０００であることがより好ましい。なお、本発明の重量平均分子量は、ゲル浸透クロマトグラフィー（ＧＰＣ）法によって測定することができる。一例として、ＧＰＣ装置としてＷａｔｅｒ２６９０（ウォーターズ社製）、カラムとしてＰＬｇｅｌ、５μ、ＭＩＸＥＤ−Ｄ（Ｐｏｌｙｍｅｒ  Ｌａｂｏｒａｔｏｒｉｅｓ社製）を使用して、展開溶媒としてテトラヒドロフラン、カラム温度２５℃、流速１ミリリットル／分、ＲＩ検出器、試料注入濃度１０ミリグラム／ミリリットル、注入量１００マイクロリットルの条件下、クロマトグラフィーを行ない、ポリスチレン換算の重量平均分子量として求めることができる。
【００３３】
前記ポリウレタン樹脂は、水酸基やアミノ基などの官能基を有するポリウレタン樹脂が好ましい。このような官能基を有するポリウレタン樹脂を得る方法としては、上記のアミノ基、水酸基などの官能基を３つ以上有する化合物を鎖伸長剤として用いる方法や、前記鎖伸長剤や前記反応停止剤を用いずに、前記ジイソシアネート化合物を前記ジオール化合物の１．０倍未満のモル比率で反応させる方法などの既知の方法が採用できる。なお、前記ポリウレタン樹脂がアミノ基を有する場合、アミン価は０．１〜１０ｍｇＫＯＨ／ｇの範囲が好適である。前記アミン価は、固形分１ｇあたりのアミン価を意味し、０．１Ｎの塩酸水溶液を用い、電位差滴定法（例えば、ＣＯＭＴＩＴＥ（ＡＵＴＯ  ＴＩＴＲＡＴＯＲ  ＣＯＭ−９００、ＢＵＲＥＴ  Ｂ−９００、ＴＩＴＳＴＡＴＩＯＮＫ−９００）、平沼産業社製）によって測定した後、水酸化カリウムの当量に換算して測定できる。
【００３４】
前記セルロース誘導体は、低級アシル基置換体セルロース誘導体および／または低級アルキル置換体セルロース誘導体である。前記低級アシル基置換体セルロース誘導体は、例えば、セルロースアセテート、セルロースアセテートプロピオネート、セルロースアセテートブチレートなどが挙げられる。また、前記低級アルキル置換体セルロース誘導体としては、例えば、メチルセルロース、エチルセルロースなどが挙げられる。前記セルロース誘導体は、少なくとも１種を用いればよく、２種以上を組み合わせて用いることができる。
【００３５】
前記セルロース誘導体の重量平均分子量は、１０，０００〜５００，０００であることが好ましく、１０，０００〜３００，０００であることがより好ましい。
【００３６】
前記バインダー樹脂において、前記ポリウレタン樹脂と前記セルロース誘導体の質量比（ポリウレタン樹脂／セルロース誘導体）は、支持体フィルムへの接着性を向上させる観点から、６０／４０以上であることが好ましく、７５／２５以上であることがより好ましく、８０／２０以上であることがさらに好ましく、そして、ラミネート強度を向上させる観点から、９５／５以下であることが好ましい。
【００３７】
前記バインダー樹脂中、前記ポリウレタン樹脂と前記セルロース誘導体の合計の割合は、
８０質量％以上であることが好ましく、９０質量％以上であることがより好ましく、９５質量％以上であることがより好ましく、９８質量％以上であることがよりさらに好ましい。
【００３８】
前記バインダー樹脂には、インキ組成物の性能が低下しない範囲で、前記ポリウレタン樹脂、および前記セルロース誘導体以外のその他の樹脂を用いてもよい。前記その他の樹脂としては、例えば、ポリアミド樹脂、塩化ビニル／酢酸ビニル共重合体、（メタ）アクリル系共重合体、ブチラール樹脂などが挙げられる。
【００３９】
＜白色顔料＞
本発明の白色顔料は、平均粒子径が０．２６μｍ以下の酸化チタンである。
【００４０】
前記酸化チタンは、レーザー印字性（視認性）を向上させる観点から、平均粒子径が０．２５μｍ以下であることが好ましい。また、前記酸化チタンは、ドクター切れ性を向上させる観点から、平均粒子径が０．２２μｍ以上であることが好ましく、０．２３μｍ以上であることがより好ましい。なお、前記平均粒子径は、透過型電子顕微鏡で撮影された像を統計処理する方法により求めることができる。当該方法としては、例えば、特開２００３−２６８５６号公報、特開２００６−３４１６２８号公報などに開示の方法を採用すればよい。また、前記酸化チタンは、アナターゼ型でも、ルチル型であってもよく、チタンゾルであってもよい。前記酸化チタンは、少なくとも１種を用いればよく、２種以上を組み合わせて用いることができる。
【００４１】
前記酸化チタンは、レーザーマーキング用インキ組成物に対する分散性を向上させる観点から、無機化合物で被覆処理された酸化チタンであってもよい。前記無機化合物としては、例えば、アルミニウム、ケイ酸、ジルコニウム、亜鉛、スズ、アンチモン、セリウムなどの金属の酸化物あるいは水酸化物などが挙げられる。これらの中でも、アルミニウム、ケイ酸、ジルコニウム、亜鉛の酸化物あるいは含水酸化物が好適である。具体的に、前記金属の酸化物あるいは含水酸化物としては、例えば、アルミン酸ソーダ、硫酸アルミニウム、塩化アルミニウム、ケイ酸ソーダ、含水ケイ酸、硫酸ジルコニウム、塩化ジルコニウム、硫酸亜鉛、塩化亜鉛、硫酸スズ、塩化スズ、塩化アンチモン、塩化セリウム、硫酸セリウムなどが挙げられる。
【００４２】
前記酸化チタンを前記無機化合物で被覆処理する方法としては、公知の方法を適用でき、例えば、酸化チタンのスラリーに、前記金属の酸化物あるいは含水酸化物などを加え攪拌し、ｐＨなどを調整する方法が挙げられる。当該方法としては、例えば、特開昭５５−１０４２８号公報、特開昭５５−１５４３１７号公報、特開平４−８１４７０号公報などに開示の方法を採用すればよい。
【００４３】
前記酸化チタンとして前記無機化合物で被覆処理された酸化チタンを用いる場合、前記無機化合物で被覆処理された酸化チタン中、酸化チタン（ＴｉＯ２）の割合は、９０質量％以上であることが好ましく、９３質量％以上であることがより好ましく、９５質量％以上であることがさらに好ましい。このような酸化チタンの市販品としては、商品名「ＪＲ−４０３」、「ＪＲ−４０５」、「ＪＲ−６００Ａ」、「ＪＲ−６０５」（以上、テイカ（株）製）などが挙げられる。なお、前記無機化合物で被覆処理された酸化チタン中の酸化チタン（ＴｉＯ２）の割合は、通常、前記無機化合物に含まれる金属を当該金属酸化物（例えば、Ａｌ２Ｏ３、ＳｉＯ２、ＺｒＯ２など）に換算した質量と、酸化チタン粒子中のＴｉＯ２の質量の合計質量の割合から算出される（特開昭５５−１０４２８号公報、特開平１１−１７１５４１号公報、特開２００８−０６９１９３号公報など、参照）。
【００４４】
＜有機溶剤＞
本発明の有機溶剤は、上記の成分を溶解あるいは分散されるものであれば、特に制限なく使用できる。前記有機溶剤としては、例えば、メタノール、エタノール、ｎ−プロパノール、イソプロパノール、ブタノールなどのアルコール系有機溶剤；アセトン、メチルエチルケトン、メチルイソブチルケトンなどのケトン系有機溶剤；酢酸メチル、酢酸エチル、酢酸プロピル、酢酸ブチルなどのエステル系有機溶剤；ｎ−ヘキサン、ｎ−ヘプタン、ｎ−オクタンなどの脂肪族炭化水素系有機溶剤；シクロヘキサン、メチルシクロヘキサン、エチルシクロヘキサン、シクロヘプタン、シクロオクタンなどの脂環族炭化水素系有機溶剤；トルエン、キシレンなどの芳香族炭化水素系有機溶剤などが挙げられる。前記有機溶剤は、少なくとも１種を用いればよく、バインダー樹脂の溶解性や乾燥性などを考慮して、２種以上を組み合わせて用いることができる。
【００４５】
前記有機溶剤は、本発明のレーザーマーキング用インキ組成物をフレキソ印刷インキ組成物またはグラビア印刷インキ組成物に適用する観点から、前記アルコール系有機溶剤、および／または前記エステル系有機溶剤を使用することが好ましい。この場合、前記有機溶剤中、前記アルコール系有機溶剤および／または前記エステル系有機溶剤の割合は、９０質量％以上であることが好ましく、９５質量％以上であることがより好ましい。
【００４６】
以下に、本発明のレーザーマーキング用インキ組成物に含まれる各成分の割合について説明する。
【００４７】
本発明のレーザーマーキング用インキ組成物中の固形分（不発成分）において、前記バインダー樹脂の割合は、インキ層の皮膜強度や塗工適性の観点から、１０質量％以上であることが好ましく、１５質量％以上であることがより好ましく、そして、４０質量％以下であることが好ましく、３０質量％以下であることがより好ましい。
【００４８】
本発明のレーザーマーキング用インキ組成物中の固形分（不発成分）において、前記白色顔料の割合は、インキ層の隠蔽力を高め、レーザー印字性を向上させる観点から、６０質量％以上であることが好ましく、７０質量％以上であることがより好ましく、そして、９０質量％以下であることが好ましく、８５質量％以下であることがより好ましい。
【００４９】
前記溶剤の割合は、レーザーマーキング用インキ組成物中、３０〜８０質量％であることが好ましく、４０〜７０質量％であることがより好ましい。
【００５０】
本発明のレーザーマーキング用インキ組成物には、インキ組成物の性能が低下しない範囲でチタンキレート、ジルコニウムキレートなどの金属キレート架橋剤；ポリオレフィンワックス、パラフィンワックスなどのワックス類；飽和脂肪酸アミド、不飽和脂肪酸アミド、変性脂肪酸アミドなどの脂肪酸アミド；ダイマー酸系樹脂、ロジン系樹脂、マレイン酸系樹脂、石油樹脂、テルペン樹脂、ケトン樹脂、ダンマー樹脂、コーパル樹脂、塩素化ポリプロピレン、酸化ポリプロピレンなどのハードレジン；レベリング剤、界面活性剤、可塑剤などを任意に添加することができる。
【００５１】
＜レーザーマーキング用インキ組成物の調製方法＞
本発明のレーザーマーキング用インキ組成物を調製する方法としては、特に限定されず、例えば、上記の成分を順番に、あるいは同時に添加して、ビーズミル、ボールミル、サンドミル、アトライター、ロールミル、パールミル、高速攪拌装置、ペイントコンディショナーなどで混合して調製することができる。
【００５２】
＜レーザーマーキング用インキ層＞
本発明のレーザーマーキング用インキ層は、前記レーザーマーキング用インキ組成物から形成される。具体的には、前記レーザーマーキング用インキ組成物を、後述する支持体フィルム（あるい後述する基材）に塗工（印刷）し、乾燥することによって得られるインキ層（印刷皮膜）である。前記印刷の方法は、オフセット印刷、枚葉印刷、デジタル印刷（インクジェット方式、トナー方式）、フレキソ印刷、グラビア印刷による方法を用いることができ、フレキソ印刷、グラビア印刷が好適である。前記乾燥は、熱風などにより溶剤を蒸発させる工程を設けてもよい。前記印刷機による印刷条件は、従来公知の条件が適宜採用できる。
【００５３】
前記レーザーマーキング用インキ層の厚さは、通常、０．１〜２０μｍであることが好ましく、０．２〜１５μｍであることがより好ましい。
【００５４】
＜積層体＞
本発明の積層体は、前記レーザーマーキング用インキ層の片面に支持体フィルムが設けられており、かつ前記インキ層の他面に基材が設けられている。
【００５５】
前記支持体フィルムとしては、プラスチックフィルムであれば、制限なく使用できる。前記プラスチックフィルムとしては、例えば、ポリエチレンテレフタレート、ポリエチレンナフタレートなどのポリエステル、ポリシクロオレフィン、ポリアセテート、ポリエーテルスルホン、ポリカーボネート、ポリアミド、ポリイミド、（メタ）アクリル系ポリマー、ポリ塩化ビニル、ポリ塩化ビニリデン、ポリスチレン、ポリビニルアルコール、ポリアリレート、ポリフェニレンサルファイド、ジアセチルセルロースやトリアセチルセルロースなどのセルロース系ポリマー、ポリメチルメタクリレートなどのアクリル系ポリマー、ポリエチレン、ポリプロピレン、エチレン・プロピレン共重合体などのポリオレフィンなどのプラスチックフィルムが挙げられる。
【００５６】
前記支持体フィルムは、前記レーザーマーキング用インキ組成物の印刷適性（濡れ性や接着性）を良好にする観点から、表面がコロナ処理やプラズマ処理等により表面処理されていてもよく、また、ガスバリア性などを向上させる観点から、透明な無機酸化物の蒸着層などが積層されていてもよい。
【００５７】
前記基材は、金属、紙、プラスチックのいずれでもよい。前記金属としては、例えば、アルミ箔などの金属薄膜が挙げられ、また、前記紙としては、例えば、アート紙、上質紙、和紙、合成紙などが挙げられる。前記プラスチックとしては、前記プラスチックフィルムなどが挙げられる。
【００５８】
また、前記基材は、本発明の積層体を包装容器として使用できる観点から、ラミネート加工ができるシーラント層を形成できる材料であることが好ましい。前記シーラント層を形成する方法としては、例えば、１）支持体フィルム上のインキ層（印刷面）に、必要に応じてアンカーコート剤（例えば、チタン系、ウレタン系、イミン系、ポリブタジエン等）を塗布し、熱溶融ポリマー（例えば、低密度ポリエチレン、エチレン−酢酸ビニル共重合体、ポリプロピレン等）を薄膜状に積層させる押出しラミネート加工、２）支持体フィルム上のインキ層（印刷面）に、接着剤（例えば、ウレタン系、イソシアネート系等）を塗工した後、無延伸プラスチックフィルム（例えば、無延伸ポリエチレンフィルム、無延伸ポリプロピレンフィルムなど）を積層させるドライラミネート加工などが挙げられる。
【００５９】
また、前記インキ層と前記基材との間に、各種機能を有する機能性層を設けてもよい。前記機能性層としては、前記積層体のガスバリア性の向上を目的として、例えば、アルミ箔、アルミ蒸着ポリエステルフィルム、無機酸化物蒸着ポリエステルフィルム、特殊変性エチレンビニルアルコールフィルムなどが挙げられる。また、機能性層としては、前記積層体の強度補強の向上を目的として、例えば、延伸ナイロンフィルムなどが挙げられ、さらに、上記の両者の機能の向上を目的として、例えば、ナイロン系メタキシレンジアミン樹脂フィルムなどが挙げられる。
【００６０】
＜レーザーマーキング方法＞
本発明のレーザーマーキング方法は、前記積層体に、レーザー光を照射する方法である。レーザー光としては、例えば、炭酸ガスレーザー光（１０６００ｎｍ）、ＹＶＯ４レーザー光（１０６４ｎｍ）、ＵＶレーザー光（３５５ｎｍ）などが挙げられ、これらの中でも、ＵＶレーザー光（３５５ｎｍ）などの短波長域（紫外線領域）を有するレーザー光が好適である。
【００６１】
レーザー光の照射は、通常、前記支持体フィルム側から行われる。ただし、前記基材が、レーザー光を透過する場合、レーザー光の照射は、前記基材側から行ってもよい。また、レーザー光の照射条件は、使用する機器、印刷物の印字性などの印刷品質を考慮して適宜設定すればよい。
【実施例】
【００６２】
以下に本発明を実施例などによって説明するが、本発明はこれらのみに限定されない。
【００６３】
＜製造例１＞
＜ポリウレタン樹脂のワニスの製造＞
撹拌機、冷却管および窒素ガス導入管を備えた四つ口フラスコに、数平均分子量１，０００のポリ（３−メチル−１，５−ペンチレンアジペート）ジオール１００質量部およびイソホロンジイソシアネート４４．４質量部を仕込み、窒素ガスを導入しながら１００〜１０５℃で６時間反応させた。室温近くまで放冷し、酢酸エチル３７９．４質量部、イソプロピルアルコール９４．９質量部を加えた後、イソホロンジアミン７．１質量部、アミノエチルエタノールアミン４．２質量部を加えて鎖伸長反応させ、さらにエチレンジアミン２．４質量部を加えて反応停止させて、ポリウレタン樹脂のワニス（固形分：２５質量％、ポリウレタン樹脂の重量平均分子量約１２，０００、アミン価９．３ｍｇＫＯＨ／ｇ）を得た。
【００６４】
＜製造例２＞
＜低級アシル基置換体セルロース誘導体のワニスの製造＞
セルロースアセテートプロピオネート（商品名「ＣＡＰ−４８２−０．５」、イーストマンケミカル社製）２５質量部を、酢酸エチル５６質量部およびイソプロピルアルコール１９質量部からなる混合有機溶剤に溶解させて固形分２５質量％の低級アシル基置換体セルロース誘導体のワニスを得た。
【００６５】
＜比較製造例１＞
＜塩化ビニル／酢酸ビニル共重合体のワニスの製造＞
塩化ビニル酢酸ビニル共重合体（商品名「ソルバインＴＡ５Ｒ」、日信化学工業社製）２５質量部を、酢酸エチル５６質量部およびイソプロピルアルコール１９質量部からなる混合有機溶剤に溶解させて固形分２５質量％の塩化ビニル／酢酸ビニル共重合体のワニスを得た。
【００６６】
＜比較製造例２＞
＜（メタ）アクリル系共重合体のワニスの製造＞
（メタ）アクリル系共重合体（商品名「ダイヤナール  ＢＲ−８７」、三菱ケミカル社製）２５質量部を、酢酸エチル５６質量部およびイソプロピルアルコール１９質量部からなる混合有機溶剤に溶解させて固形分２５質量％の（メタ）アクリル系共重合体のワニスを得た。
【００６７】
＜比較製造例３＞
＜ニトロセルロース（硝化綿）のワニスの製造＞
ニトロセルロース（商品名「ＳＳ１／８Ｓ」、ＫＯＲＥＡ  ＣＮＣ社製、固形分７０質量％）３５．７質量部を、酢酸エチル６０質量部およびイソプロピルアルコール４．３質量部からなる混合溶媒に溶解させて固形分２５質量％のニトロセルロースのワニスを得た。
【００６８】
＜実施例１〜３、および比較例１〜６＞
＜レーザーマーキング用インキ組成物の調製＞
表１に示す配合にて、各材料をペイントコンディショナーで混練し、実施例１〜３、および比較例１〜６のレーザーマーキング用インキ組成物を調製した。なお、表１に記載の数値は質量部である。
【００６９】
＜レーザー印字性の評価およびラミネート強度の評価用の積層体（印刷物）の作成＞
上記で得られた実施例１〜３、および比較例１〜６のレーザーマーキング用インキ組成物を、ポリプロピレンフィルム（商品名「Ｐ−２１６１」、東洋紡株社製）に、バーコーター（線径０．１０ｍｍ）を用いて塗工し、ドライヤーで乾燥後、６０℃で１２時間保持してインキ層（膜厚が約１μｍ）を形成した。得られたインキ層の上に、ポリエーテル系接着剤組成物（商品名「Ａ−９６９Ｖ」、三井化学ポリウレタン社製）／硬化剤（商品名「Ａ−５」、三井化学ポリウレタン社製）＝３／１（質量比）を介して、シーラントフィルム（商品名「Ｐ−１１２８＃２５」、東洋紡株社製）を貼り合わせした後、４０℃で４８時間保持して、レーザー印字性の評価およびラミネート強度の評価用の積層体（印刷物）を得た。
【００７０】
＜耐ブロッキング性の評価および接着性の評価用の印刷物の作成＞
上記で得られた実施例１〜３、および比較例１〜６のレーザーマーキング用インキ組成物を、ポリプロピレンフィルム（商品名「Ｐ−２１６１」、東洋紡株社製）に、バーコーター（線径０．１０ｍｍ）を用いて塗工し、ドライヤーで乾燥後、６０℃で１２時間保持してインキ層（膜厚が約１μｍ）を形成して、印刷物を得た。
【００７１】
上記の実施例および比較例で得られた、レーザーマーキング用インキ組成物、または積層体（印刷物）について以下の評価を行った。評価結果を表１に示す。
【００７２】
＜レーザー印字性（視認性）の評価＞
キーエンス社製のＵＶレーザーマーカーＭＤ−Ｕ１０００Ｃを用いて、上記で得られたレーザー印字性の評価用の積層体（印刷物）のポリプロピレンフィルム側からレーザー光を照射して印字し（印字条件：レーザーパワー２０％、パルス周期４０ｋＨｚ、スキャンスピード５，０００ｍｍ／ｍｉｎ、印字回数１回）、レーザー印字性（視認性）について、以下の３段階で評価した。
Ａ：印字部分の視認が容易にできる
Ｂ：明瞭ではないが、印字部分が確認できる
Ｃ：目視での視認が難しい
【００７３】
＜耐ブロッキング性の評価＞
耐ブロッキング性の評価は、上記で得られた耐ブロッキング性の評価用の印刷物における各印刷面と非印刷面を合わせて、バイスでしめこみ、４０℃で１２時間放置後に手で剥がし、印刷皮膜の剥離の程度と剥離抵抗の強度について、以下の３段階で評価した。
Ａ：印刷皮膜の剥離がなく、剥離抵抗が感じられない
Ｂ：印刷皮膜の剥離がないが、剥離抵抗が感じられる
Ｃ：印刷皮膜の剥離があり、剥離抵抗が強く感じられる
【００７４】
＜接着性の評価＞
接着性の評価は、上記で得られた接着性の評価用の印刷物におけるインキ層（印刷皮膜）にセロハンテープを貼り付け、これを急速に剥がしたときの印刷皮膜がフィルムから剥離する度合いについて、以下の３段階で評価した。
Ａ：印刷皮膜のフィルムからの剥離がない
Ｂ：印刷皮膜のフィルムからの剥離があるが、剥離面積は３０％未満である
Ｃ：印刷皮膜のフィルムからの剥離があり、剥離面積は３０％以上である
【００７５】
＜ラミネート強度の評価＞
ラミネート強度の評価は、上記で得られたラミネート強度の評価用の積層体（印刷物）において、剥離速度３００ｍｍ／ｍｉｎのピール強度について、以下の３段階で評価した。
Ａ：強度が２００ｇ／１５ｍｍ以上である
Ｂ：強度が１００ｇ／１５ｍｍ以上、２００ｇ／１５ｍｍ未満である
Ｃ：強度が１００ｇ／１５ｍｍ未満である
【００７６】
＜ドクター切れ性の評価＞
ドクター切れ性の評価は、上記で得られた実施例１〜３、および比較例１〜６にかかるレーザーマーキング用インキ組成物を、グラビア印刷機（東芝５色機）にて、印刷スピードが１００ｍ／ｍｉｎのときの、印刷面の状態について、以下の３段階で評価した。
Ａ：版カブリ、ベタスジ、ツーツー汚れ（線状汚れ）などが発生しなせず、実使用可能レベルにある
Ｂ：版カブリ、ベタスジ、ツーツー汚れ（線状汚れ）などが若干発生するが、実使用可能レベルにある
Ｃ：版カブリ、ベタスジ、ツーツー汚れ（線状汚れ）などが多く発生し、実使用可能レベルにない
【００７７】
【表１】
2020001261.tif 000002
【００７８】
表１中、
ポリウレタン樹脂は、製造例１のポリウレタン樹脂のワニス；
低級アシル基置換体セルロース誘導体は、製造例２の低級アシル基置換体セルロース誘導体のワニス；
塩化ビニル／酢酸ビニル共重合体は、比較製造例１の塩化ビニル／酢酸ビニル共重合体のワニス；
（メタ）アクリル系共重合体は、比較製造例２の（メタ）アクリル系共重合体のワニス；
ニトロセルロースは、比較製造例３のニトロセルロースのワニス；
酸化チタン（平均粒子径が０．２５μｍ）は、ルチル型酸化チタン（商品名「ＪＲ−６００Ａ」、テイカ製）；
酸化チタン（平均粒子径が０．２３μｍ）は、ルチル型酸化チタン；
酸化チタン（平均粒子径が０．２１μｍ）は、ルチル型酸化チタン（商品名「ＪＲ−４０５」、テイカ製）；
酸化チタン（平均粒子径が０．２７μｍ）は、ルチル型酸化チタン（商品名「ＪＲ−６００Ｅ」、テイカ製）；
酸化チタン（平均粒子径が０．３０μｍ）は、ルチル型酸化チタン（商品名「ＪＲ−３０１」、テイカ製）；
有機溶剤は、酢酸エチル／イソプロピルアルコール（質量比が４／１）の混合溶剤；を示す。
【００７９】
ドクター切れ性の評価を除く上記の４つの評価において、Ｂの評価が１つ以上あるインキ組成物は、実使用に不適当であると判断した。